(57)【要約】【課題】本発明は、吸湿発熱性を有する繊維構造物であり、かつ温感刺激物質による血行促進効果を兼ね備え、衣服等の着用時において、特に冬場、衣服内の温度を高め、さらに安静時においても優れた保温性を有する繊維構造物を提供せんとするものである。【解決手段】本発明の保温性繊維構造物は、吸放湿性を有する素材で構成された繊維構造物であり、かつ繊維表面に温感刺激物質を固着してなることを特徴とする保温性繊維構造物である。【選択図】なし【特許請求の範囲】
【請求項１】
吸放湿性を有する素材で構成された繊維構造物であり、かつ、該繊維構造物を構成する繊維表面に温感刺激性物質を固着してなることを特徴とする繊維構造物。
【請求項２】
該吸放湿性を有する素材が、吸湿率差（ΔＭＲ）が２％以上３０％以下であるものであることを特徴とする請求項１記載の繊維構造物。
【請求項３】
該吸放湿性を有する素材が、本文で定義する吸湿による発熱エネルギー係数が５以上３０以下であるものであることを特徴とする請求項１または２に記載の繊維構造物。
【請求項４】
該吸放湿性を有する素材が、天然繊維、合成繊維および改質合成繊維から選ばれた少なくとも１種であることを特徴とする請求項１〜３のいずれかに記載の繊維構造物。
【請求項５】
該吸放湿性を有する素材が、ナイロン、木綿およびウールから選ばれた少なくとも１種であることを特徴とする請求項１〜４のいずれかに記載の繊維構造物。
【請求項６】
該吸放湿性を有する素材が、繊維表面に吸湿性ポリマーを２〜２０重量％固着させてなる素材であることを特徴とする請求項１〜５のいずれかに記載の繊維構造物。
【請求項７】
該温感刺激性物質が、カプサイシン、ジヒドロカプサイシン、ノルジヒドロカプサイシン、ホモカプサイシン、ホモジヒドロカプサイシン、トウガラシエキス、トウガラシ末、トウガラシチンキ、ビタミンＥアセテート、ポリエチレンスルホン酸ナトリウム、ノニル酸ワニリルアミド、ワニリルアルコール、ワニリルアルコール誘導体、バニリルブチルエーテル、バニリルノナアミド、ニコチン酸ベンジルおよびペラルゴン酸から選ばれた少なくとも１種以上含有することを特徴とする請求項１〜６のいずれかに記載の繊維構造物。
【請求項８】
該温感刺激性物質が、灯盞花、丹参葉、鶏血藤、降香、山査子、郁金、紅花、桂皮、生姜、蜜柑皮、檸檬皮、人参、高麗人参、丁字、甘草、橙皮、葛根、芍薬、茶、枇杷、麦門冬、松笠、カラシ、ニンニクエキス、ワサビ、月桃、阿仙薬、黄ゴン、桑白皮、ローズマリー、コンフリー、キナ、インチンコウ、厚朴、カミツレおよびロートのアルコール抽出物の中から選ばれた少なくとも１種以上含有することを特徴とする請求項１〜７のいずれかに記載の繊維構造物。
【請求項９】
該温感刺激性物質の繊維構造物に対する固着量が、０．００１から１０重量％であることを特徴とする請求項１〜８のいずれかに記載の繊維構造物。
【請求項１０】
該温感刺激性物質が、マイクロカプセルに内包されていることを特徴とする請求項１〜８のいずれかに記載の繊維構造物。
【請求項１１】
該温感刺激性物質が、バインダーにより、繊維表面に固着してなることを特徴とする請求項１〜１０のいずれかに記載の繊維構造物。
【請求項１２】
該バインダーが、シリコーン系樹脂、アクリル系樹脂、ウレタン系樹脂およびメラミン系樹脂から選ばれた少なくとも１種のバインダーであることを特徴とする請求項１１に記載の繊維構造物。
【請求項１３】
該繊維構造物が、肌着、インナー、スポーツウェア、ユニフォーム、裏地、ソックス、手袋、タイツ、ストッキング、サポーターおよびインソールのいずれかに用いられるものである請求項１〜１２のいずれかに記載の繊維構造物。
【発明の詳細な説明】
【０００１】
【発明の属する技術分野】
本発明は、吸湿発熱性を有し、かつ温感刺激性物質による血行促進効果を兼ね備え、優れた保温性を有する繊維構造物に関するものである。
【０００２】
【従来の技術】
保温性が必要とされる繊維製品としては、特に冬場に用いられる、肌着、インナー、スポーツウェア等の衣料や、ソックス、手袋、タイツ、ストッキング、サポーター等が挙げられる。
【０００３】
従来の保温性繊維製品については、中綿素材のように含気率を上げた素材を用い不動空気層を作ることにより断熱性を向上させ、または、アルミニウム箔膜等を利用して輻射熱を反射させ断熱性を向上させることにより、保温性の向上が図られていた。また、合成繊維にセラミックスを練り込み、セラミックスの遠赤外線効果を利用しようとする方法（特許文献１，２参照）が提案されている。
【０００４】
しかしながら、上述の含気率を上げた素材を用いた場合はカサ高になり、着用時の運動性が阻害される。また、輻射熱を反射させる素材はアルミニウム箔膜等の金属の色が付き、色展開に制限がある。また、無機材料であるセラミックスの遠赤外線効果を利用しようとする方法では常温では衣服内温度を快適に保つ程の発熱量がでない、などの問題があり不十分である。
【０００５】
これらの課題を解決するものとして、吸放湿吸水発熱繊維を用いた衣料（特許文献３参照）が提案されている。また、繊維に吸放湿性を付与する方法としては、原糸面からは、紡糸前に特定のシュウ酸塩を配合し、紡糸後の工程で一部溶出させ、毛細凝縮孔を形成させたり（特許文献４参照）、金属スルホネート化合物を含むポリエステル繊維をアルカリ処理することによって毛細凝縮孔を形成させたりして吸湿性を付与する方法（特許文献５参照）が提案されている。さらに、合成繊維原料に吸放湿性を有する無機系微粒子として特定のシリカ粒子を配合して紡糸することにより、シリカ粒子そのものを合成繊維に練り込む方法（特許文献６参照）も提案されている。本発明者らも、繊維表面に吸放湿性を有する高分子化合物を付着させる方法（特許文献７参照）、原糸製造工程以降の工程で吸放湿性を有する無機微粒子を付与する方法（特許文献８参照）を先に提案した。
【０００６】
保温衣服に吸放湿性を付与する目的は、たとえば、吸放湿性を有する繊維は、水分子を吸着して発熱すること（吸湿発熱）が古くから知られており（非特許文献１参照）、この吸着熱を利用し積極的に発熱する保温衣料を提供することであり、発熱、保温効果も高い。しかしながら、この方法による発熱効果は繊維等に吸着する水分量に依存しているため、衣服として使用した場合、発汗等による水分発生量が少ない安静時では必然的に発熱量が小さくなり、保温効果としては低いものとなってしまう。多くの水分発生が期待できる運動時では人体は既に暖まっており保温性は余り必要ない。このように吸湿発熱だけによる保温衣料も実際に必要とされる安静時の保温衣料としては未だ不十分である。
【０００７】
さらに別の保温性向上の手段として、繊維製品にトウガラシの辛み成分であるカプサイシンのような温感剤を付与し、温感剤による血行促進効果で皮膚温を上昇させるものが提案されている（特許文献９，１０参照）。しかしながら、大抵の温感剤は皮膚刺激性があり、付与濃度に限界があるため、温感剤の効果だけで保温性の高いものを得ることは困難であった。
【０００８】
【特許文献１】特開昭６３−１０５１０５号公報
【０００９】
【特許文献２】特開平０１−３１４７１５号公報
【００１０】
【特許文献３】特公平７−５９７６２号公報
【００１１】
【特許文献４】特公昭６２−７２８５号公報
【００１２】
【特許文献５】特開昭６０−１５５７７０号公報
【００１３】
【特許文献６】特開平０９−２４１９２５号公報
【００１４】
【特許文献７】特開平１４−２１２８８０号公報
【００１５】
【特許文献８】特開平１４−１８０３７５号公報
【００１６】
【特許文献９】特開平５−１１７９７２号公報
【００１７】
【特許文献１０】特開平１１−０９３０７１号公報
【００１８】
【非特許文献１】繊維便覧−原料編−（発行：丸善（株））第２４５頁
【００１９】
【発明が解決しようとする課題】
本発明は、かかる従来技術の背景に鑑み、衣服等の着用時において、特に冬場、衣服内の温度を高め、さらに安静時においても優れた保温性を有する繊維構造物を提供するものである。
【００２０】
【課題を解決するための手段】
本発明は、かかる課題を解決するために、次のような手段を採用するものである。すなわち、本発明の保温性繊維構造物は、吸放湿性を有する素材で構成された繊維構造物であり、かつ該繊維構造物の繊維表面に温感刺激性物質を固着してなることを特徴とするものである。
【００２１】
【発明の実施の形態】
本発明者らは、前記課題、つまり安静時においても優れた保温性を有する保温性繊維構造物について鋭意検討し、吸放湿性を有する素材で構成された繊維構造物に温感皮膚刺激性物質を固着してみたところ、吸湿発熱による発熱効果と温感刺激性物質による血行促進効果との相乗効果により、安静時においても優れた保温性繊維構造物を提供することができることを究明したものである。
【００２２】
本発明でいう吸湿率差（以下、ΔＭＲと記載）とは、下記式で表される数値を指す。
【００２３】
ΔＭＲ（％）＝ＭＲ２−ＭＲ１
ここで、ＭＲ１とは絶乾状態から摂氏２０℃×湿度６５％ＲＨ雰囲気下に２４時間放置したときの吸湿率（重量％で表されるが、本発明では単に％という）をいい、例えば、衣服であれば、洋服ダンスの中に入っている状態、すなわち着用前の環境に相当する。またＭＲ２とは絶乾状態から摂氏３０℃×湿度９０％ＲＨ雰囲気下に２４時間放置したときの吸湿率（％）をいい、例えば、衣服であれば、衣服着用時における衣服内の環境にほぼ相当する。ここで、吸湿率はＪＩＳ  Ｌ１０９６「水分率」に基づいて測定した。
【００２４】
ΔＭＲは、ＭＲ２からＭＲ１の値を差し引いた値で表されるものであり、例えば、衣服であれば、衣服を着用したときに、不感蒸泄や運動時の発汗等による衣服内の湿気をどれだけ吸収するかに相当し、ΔＭＲ値が高いほど快適といえる。一般に、ポリエステル繊維のΔＭＲは０％、ナイロン繊維で２％、木綿で４％、ウールで６％程度である。ΔＭＲが２％以上３０％以下の範囲において、吸湿発熱による保温効果が高く、快適な保温性が得られる。２％より小さい場合は、吸湿発熱性が低すぎるため、十分な保温効果が得られず、３０％より大きい場合は、逆に吸湿発熱による温度上昇が高くなりすぎるため、暑くなりすぎ、快適な保温性が得られない。
【００２５】
本発明でいう吸放湿性を有する繊維素材としては、吸湿率差（ΔＭＲ）が２％以上３０％以下である、例えば、繊維便覧−原料編−（発行：丸善（株））の２４５ページに記載の素材のように、吸放湿性を有するどのような繊維を用いたものでも使用することができる。すなわち、吸湿率差（ΔＭＲ）が２％以上３０％以下であれば、前記木綿、ウールなどの天然繊維、ナイロンのような合成繊維の他に改質合成繊維を、かかる吸放湿性を有する繊維素材として使用することができる。
【００２６】
かかる改質合成繊維としては、たとえば合成繊維に吸湿ポリマー等を分散して練り込むことにより、吸放湿性を向上させた繊維を使用することができる。例えば、ナイロンにポリビニルピロリドン等の吸放湿ポリマーを錬り込み紡糸して得られた吸湿性向上ナイロン糸等や、後加工等により吸放湿性のあるポリマーおよび／または吸湿性のある微粒子を繊維表面に固着させることにより、吸放湿性を増加させ吸放湿性を向上した改質繊維素材を用いることができる。例えば、ナイロンに吸湿ポリマーであるポリビニルピロリドンを５重量％練り込むことにより吸湿率差（ΔＭＲ）が４％程度の改質繊維素材が得られ、ポリエステル１００％素材にアクリルアミドメチルプロパンスルホン酸とＰＥＧ＃１０００ジメタクリレートの共重合物を１０重量％程度付着させることにより吸湿率差（ΔＭＲ）が３％程度の改質繊維素材が得られる。さらに、合成繊維に吸湿ポリマー等を分散して練り込むことにより、吸湿性を向上させた繊維に、後加工等により吸湿性のあるポリマーおよび／または吸湿性のある微粒子を繊維表面に固着させることにより吸放湿性をさらに増加させた改質繊維素材を用いてもよい。本発明においては、上記の方法にとらわれず、いかなる方法でもポリエステル繊維やポリアミド繊維、アクリル繊維の如き合成繊維に、親水基を１つ以上含む単量体をグラフト共重合や架橋反応により付与させ吸放湿性を付与した改質繊維素材を用いることができる。
【００２７】
さらに、ナイロンにポリビニルピロリドン等の吸放湿ポリマーを錬り込み紡糸して得られた吸湿性向上ナイロン糸とポリエチレンテレフタレート繊維との混紡品や、天然セルロース繊維とアクリル系繊維の混織素材のように、吸湿率差（ΔＭＲ）の高い素材と低い素材を混用してもよく、いかなる方法を用いてでも吸湿率差（ΔＭＲ）が２％以上３０％以下の範囲とした素材を用いればよい。
【００２８】
上記のように、本発明においては吸湿率差（ΔＭＲ）が２％以上３０％以下である繊維素材を用いることが重要であり、そのような素材で構成した繊維構造物であれば、繊維の形態として、フィラメント、ステープルまたは紐等の糸条物、あるいは織編物や不織布等の布帛などいかなる形態であってもよい。また、繊維構造／組織としては、混繊、混紡、混織、交織、交編した混用素材も含まれる。
【００２９】
また、本発明では、前記のように、吸放湿性を有さない、もしくは吸放湿性が低い素材の吸放湿性を向上させる際に繊維表面に吸湿性ポリマーを固着させてもよい。この場合、吸湿ポリマーの種類によって相違するが、該吸湿ポリマーの繊維素材に対する固着量は、概略２〜２０重量％であることが、前記吸放湿差を達成する上から好ましい。該固着量が２重量％未満の場合は、十分な吸湿率差が得られ難く、逆に、該固着量が２０重量％より多い場合は、繊維構造物の風合いが粗硬となり実用的でなくなるため好ましくない。
【００３０】
ここで、従来技術の項に記したように、吸湿発熱だけによる発熱保温効果は繊維等に吸着する水分量に依存しているため、衣服として使用した場合、発汗等による水分発生量が少ない安静時では必然的に発熱量が小さくなり、保温効果としては低いものとなってしまう。しかし、発熱量は小さいが熱を産むという点では、吸湿発熱効果は非常に魅力であり、本発明者らは少ない発熱を如何に利用し、安静時の保温性向上に利用するかについて検討し、温感刺激物質による血行促進効果との組み合わせによる保温性の相乗効果が生まれることを究明した。
【００３１】
吸湿による吸湿発熱効果と温感刺激物質による血行促進効果との組み合わせで生じる保温性の相乗効果については、以下のように考える。人間の皮膚温と血流量の間には相関関係があり、皮膚温が上がれば血流量が増す、逆に血流量が増せば皮膚温が上がる。つまり、皮膚温と血流量のいずれかを高めてやれば、自ずともう一方が高まることになる。よって、まず、人間が絶えず行っている不感蒸泄等による水分を繊維構造物が吸着することにより吸湿発熱し、その熱により皮膚表面温度が上昇する。次いで、皮膚表面温度が上昇したことにより、皮膚直下の血流量が増し、冷感のために収縮していた皮膚、毛穴等が弛緩し、温感刺激性物質を皮膚から吸収しやすくなる。該物質を吸収したことによりさらに血流量が増加（血行促進）、皮膚温上昇により発汗等が促され、吸湿発熱が起こる。この繰り返しにより、相乗的に保温性が増すと考えられる。
【００３２】
吸放湿性を有する繊維は、気相および液相の水分を吸着して発熱すること（吸湿発熱）が古くから知られており、本発明ではこの吸湿発熱を保温の第１の手段として用いている。
【００３３】
また温感刺激性物質は、皮膚に直接作用することにより、血行を促進し、皮膚温上昇を生じさせる。例えば、市販の温シップの温熱効果も温感刺激性物質の皮膚温上昇効果を利用しているものがある。本発明ではこの温感刺激性物質による血行促進を保温の第２の手段として用いている。
【００３４】
本発明でいう温感刺激性物質としては、カプサイシン、ジヒドロカプサイシン、ノルジヒドロカプサイシン、ホモカプサイシン、ホモジヒドロカプサイシン、トウガラシエキス、トウガラシ末、トウガラシチンキ、ビタミンＥアセテート、ポリエチレンスルホン酸ナトリウム、ノニル酸ワニリルアミド、ワニリルアルコール、ワニリルアルコール誘導体、バニリルブチルエーテル、バニリルノナアミド、ニコチン酸ベンジル、ペラルゴン酸等の化合物が好ましく用いられる。また天然物としては、灯盞花、丹参葉、鶏血藤、降香、山査子、郁金、紅花、桂皮、生姜、蜜柑皮、檸檬皮、人参、高麗人参、丁字、甘草、橙皮、葛根、芍薬、茶、枇杷、麦門冬、松笠、カラシ、ニンニクエキス、ワサビ、月桃、阿仙薬、黄ゴン、桑白皮、ローズマリー、コンフリー、キナ、インチンコウ、厚朴、カミツレ、ロートのアルコール抽出物等があげられる。本発明では、上記温感刺激物質の中から選ばれた少なくとも１種以上含有したものが皮膚温上昇効果の点で好ましい。また安全性及び有効性の点から、カプサイシン、ジヒドロカプサイシン、ノルジヒドロカプサイシン、ホモカプサイシン、ホモジヒドロカプサイシン、トウガラシエキス、トウガラシ末、トウガラシチンキ、トウガラシエキス、ビタミンＥアセテート、ノニル酸ワニリルアミド、ニコチン酸ベンジルまたはポリエチレンスルホン酸ナトリウムが好ましく、その中でも安価で入手しやすいという経済性の点から、カプサイシンが特に好ましい。
【００３５】
本発明での温感刺激性物質の固着量は、０．００１〜１０重量％の範囲であることが好ましい。固着濃度が０．００１重量％未満であると、温感刺激性物質による血行促進効果が十分に得られず、１０重量％を超えると、温感刺激性物質の皮膚刺激が大きくなり、皮膚の炎症、強い痛みを生じる場合があり、長時間の着用が困難となるので好ましくない。
【００３６】
本発明においては、上記の吸湿による吸湿発熱効果と温感刺激性物質による血行促進効果を組み合わせることにより相乗的に保温効果が増し、従来の単純にどちらかの効果を用いた場合と比べ、優れた保温効果を生じることを究明した。
【００３７】
ここで、本発明における繊維構造物に対する温感刺激物質の固着量は、次の式により求められる値をいう。
【００３８】
温感刺激物質固着量（重量％）＝［（Ａ−Ｂ）／Ｂ］×１００
（Ａは加工後の繊維構造物の重量、Ｂは加工前の繊維構造物と、温感刺激物質以外の重量との合計重量を示す。）
本発明でいうマイクロカプセルとは、上記の温感刺激性物質を内包できるものであれば、その殻材は有機系または無機系のどちらでもよい。また温感刺激性物質が皮膚に作用するという点から、殻が微細孔を有していることが好ましい。温感刺激性物質をマイクロカプセルに内包させることにより、その取り扱いが容易になる、例えば、マイクロカプセルの殻材を統一すれば、温感刺激性物質が脂溶性または親水性のどちらにかかわらず同様に加工ができ、加工方法を変える必要がないという点で有利である。
【００３９】
さらに、マイクロカプセルの粒径としては０．０１から２０μｍの範囲であることが好ましい。粒径が大きすぎると、繊維構造物に付着させた場合、風合いが硬くなり実用的なものでなくなる、加工を施した繊維構造物上で白く浮き出た状態に見え（白ボケ現象という）、見栄えが悪くなるという問題がある。さらに、加工液を調製するとき、シリカ粒子の分散性が悪くなり、繊維構造物に対して均一に加工を施すことができなくなる、という欠点もあるので、マイクロカプセルの粒径は２０μｍ以下であることが好ましい。。粒径が小さすぎると、マイクロカプセルが繊維表面に固着させるためのバインダーに埋もれてしまい、皮膚に対する作用が小さくなるので、マイクロカプセルの粒径は０．０１μｍ以上であることが好ましい。
【００４０】
本発明においては、温感刺激性物質を繊維構造物に固着させるためにバインダーが用いられる。バインダーとしては、風合い、接着強度、洗濯耐久性の点で、シリコーン系樹脂、アクリル系樹脂、ウレタン系樹脂およびメラミン系樹脂などのバインダーが好ましく用いられる。
【００４１】
シリコーン系樹脂は、一般的に耐熱性、耐光性および耐薬品性に優れており、かかるシリコーン系樹脂としては、シリコーンレジンもしくはシリコーンワニスという分類に属する縮合架橋型樹脂を使用することができ、かかる縮合架橋型樹脂は、テトラエトキシシランやメチルトリメトキシシランなどの縮合架橋型樹脂を、単独または数種の配合物を縮合して得ることができるものが含まれる。これらは、３次元構造の樹脂を形成し、シリコーン系樹脂の中でも、最も耐熱性や耐薬品性に優れたものである。
【００４２】
また、ウレタン系樹脂は、イソシアネート成分とポリオール成分とを反応させて得られる共重合体である。イソシアネート成分としては、芳香族ジイソシアネート、脂肪族ジイソシアネート、脂環族ジイソシアネートの単独またはこれらの混合物を用いることができる。また、ポリオール成分としては、ポリエーテルポリオール、ポリエステルポリオールなどを用いることができる。
【００４３】
また、アクリル系樹脂としては、メタアクリル酸、メタアクリレート、ｎ−ブチルメタアクリレートなどメタアクリレート系モノマーの１種もしくは２種以上の重合体、もしくはこれらとメタアクリル系モノマーと他の共重合可能なビニル系モノマーとの共重合体が挙げられる。
【００４４】
さらに、メラミン系樹脂としては、トリアジン環を含有し、かつ少なくとも２個の重合性官能基を有する化合物が好ましい。かかる重合性官能基としては、アミノ基が好ましく、アミド基がより好ましい。また、このようなメラミン系樹脂の中でも、アミノ基およびアミド基の各窒素に結合している水素がメチロール基、エチロール基およびＮ−メチロールアミド基のいずれかで置換された化合物がさらに好ましい。重合性官能基以外の基については、水素、水酸基、フェニル基、アルキル基、アルキルエステル基など、どのような基であってもよい。
【００４５】
本発明においては、バインダー自体またはバインダーが付与されてなる繊維構造物全体に、吸水性を付与することもできる。吸水性を付与する方法としては、親水性を有する水酸基（−ＯＨ）、カルボキシル基（−ＣＯＯＨ）、アミノ基（−ＮＨ２）およびアミド基（−ＣＯＮＨ２）から選ばれた少なくとも１種をもつ吸水性シリコーン系樹脂や、エチレングリコールを多数付加した吸水性シリコーン系樹脂や、ポリエチレンオキサイド基含有化合物や、セルロース系化合物などの親水化加工剤を、バインダーに混合したり、あるいは繊維構造物全体に後加工で付与する手段を採用することができる。後者の親水化加工剤の中では、好ましくはポリアルキレングリコール−ポリエステルブロック共重合体を主成分とする親水性ポリエステル樹脂が好適である。また、前者の吸水性シリコーン系樹脂は、それ単独をバインダーとして使用することができる。
【００４６】
本発明でいう発熱エネルギー係数とは、吸放湿性を有する素材が吸湿した際に発生する熱（吸湿発熱）量の大きさを示す指標であり、ほとんど吸放湿性を有さないポリエステル素材の吸湿発熱量を１としたときに何倍の熱量を発生するかを示したものである。
【００４７】
具体的には、幅約３．５ｃｍの試料３ｇを、温度計あるいは熱電対の測定部に巻き、摂氏３０度×湿度３０％ＲＨの環境下に１２時間以上放置後の温度を測定する。次に、摂氏３０度×湿度９０％ＲＨの環境まで、湿度３％／分の速度で変化させ、この間１分毎に４時間後まで温度を測定する。測定後、上昇温度を積分したものを発熱エネルギー量として求め、次の式によって表す。
【００４８】
発熱エネルギー係数＝試料の発熱エネルギー量／ポリエステルタフタ（ＪＩＳ標準布）の発熱エネルギー量
かかる発熱エネルギー係数が、５以上３０以下の範囲において、吸湿発熱による保温効果が高く、快適な保温性が得られる。かかる発熱エネルギー係数が、５より小さい場合は、吸湿発熱による発熱エネルギーが低すぎるため、十分な保温効果が得られず、逆に３０より大きい場合は、吸湿発熱による温度上昇が高くなりすぎるため、暑くなりすぎ、快適な保温性が得られない。
【００４９】
この発熱エネルギー係数を５以上にする手段としては、例えば、ナイロンにポリビニルピロリドンを５重量％練り込む手段によれば、発熱エネルギー係数１３程度の繊維構造物が得られるし、また、ポリエステル１００％素材にアクリルアミドメチルプロパンスルホン酸とＰＥＧ＃１０００ジメタクリレートの共重合物を１０重量％程度付着させる手段によれば、発熱エネルギー係数１５程度の繊維構造物が得られる。さらに他の手段としては、吸放湿性微粒子をバインダーで繊維構造物に固着したり、合成繊維に親水基を有する単量体をグラフト共重合や架橋反応させた改質繊維でも、発熱エネルギー係数を５以上にすることができる。本発明は、これらの手法にとらわれるものではなく、いかなる方法でも発熱エネルギー指数を５以上にすればよい。
【００５０】
本発明の保温性繊維構造物の製造方法においては、吸放湿性を有する素材で構成された繊維構造物に温感刺激性物質またはそれを内包したマイクロカプセルをバインダーにより固着させてもよいし、繊維構造物に温感刺激性物質またはそれを内包したマイクロカプセルをバインダーにより固着させてから吸放湿性を付与する加工を行ってもよいし、繊維構造物に吸放湿性を付与する加工と温感刺激性物質またはそれを内包したマイクロカプセルをバインダーによる固着を同時に行ってもよい。吸放湿性を付与する加工薬剤と温感刺激性物質またはそれを内包したマイクロカプセルをバインダーとともに繊維構造物に付与する手段としては、一般公知の各種の手段が適用可能であり、具体的には、パッド−ドライ法、スプレー法およびコーティング法等が挙げられ、繊維材料に対してより均一に付与させるために、パッド−ドライ法が好ましく使用される。吸放湿性を付与する加工薬剤と温感刺激性物質またはそれを内包したマイクロカプセルをバインダーが付与された繊維構造物は次いで、付与物を固着させるため熱処理される。熱処理方法は、一般公知の各種の手段が適用可能であり、熱処理温度としては８０〜２２０℃の範囲であることが好ましい。
【００５１】
本発明の保温性繊維構造物は、安静時においても優れた保温効果を有しているので、特に冬場の保温素材として、非常に有用であり、保温素材が好ましく用いられる用途として、例えば、肌着、インナー、ユニフォーム、スポーツウェアなどの衣料や裏地、ソックス、手袋、タイツ、ストッキング、サポーター、靴のインソールなどに最適に使用されるものである。
【００５２】
【実施例】
以下、実施例により、本発明をさらに詳細に説明する。
【００５３】
また、実施例中での品質評価は次の方法を用いた。
＜温感刺激性物質付着量＞
温感刺激性物質固着量（重量％）＝［（Ａ−Ｂ）／Ｂ］×１００
ここで、Ａ：加工後の繊維構造物の重量
Ｂ：加工前の繊維構造物と、温感刺激性物質以外の重量との合計重量
ただし、繊維構造物の重量とは、摂氏２０℃×湿度６５％ＲＨ雰囲気下に２４時間放置したときの重量をいう。
＜吸湿率差（ΔＭＲ）＞
吸湿率差（ΔＭＲ）（％）＝ＭＲ２−ＭＲ１
ただし、ＭＲ１：絶乾状態から摂氏２０℃×湿度６５％ＲＨ雰囲気下に２４時間放置したときの吸湿率（％）。
【００５４】
ＭＲ２：絶乾状態から摂氏３０℃×湿度９０％ＲＨ雰囲気下に２４時間放置したときの吸湿率（％）。
＜発熱エネルギー係数＞
発熱エネルギー係数＝試料の発熱エネルギー量／ポリエステルタフタ（ＪＩＳ標準布）の発熱エネルギー量
ここで、発熱エネルギー量とは、まず幅約３．５ｃｍの試料３ｇを温度計あるいは熱電対の測定部に巻き、摂氏３０℃×湿度３０％ＲＨの環境下に１２時間以上放置後の温度を測定する。次に、摂氏３０℃×湿度９０％ＲＨの環境まで湿度約３％／分の速度で変化させ、この間１分ごとに４時間後まで温度を測定する。測定後、上昇温度を積分したものを発熱エネルギー量とする。
＜皮膚温変化差＞
測定装置：サーモグラフィー「サーモトレーサー  ＴＨ３１０２」（ＮＥＣ三栄（株）製）「感度：０．０１℃  範囲：−１０〜１００℃」
サンプル：本発明の加工布、未加工布を用い各々サポーター状物を作製して使用した。
【００５５】
測定室内条件：  室温２１．５±０．５℃、湿度６５±１％。
【００５６】
測定方法：被験者を、測定室内で上半身裸で１時間の間椅子に腰掛けさせて室内環境に順化させる。その後、被験者の腕にサポーター状物を着用させ、３０分間腰掛けて安静状態を保たせ、３０分経過後サポーター状物を脱がせ、同じように安静状態にした。
【００５７】
サポーター状物着用直前とサポーター状物脱衣後について、サーモグラフィで腕の３個所の部分の皮膚温度を測定した。この時の被験者は５人とした。
【００５８】
評価：各々計測点３個所の平均温度を計算し、加工布、未加工布における着用前後における温度差を出した。
＜血流量変化差＞
血流測定法レーザー血流計（株式会社アドバンス製）ＡＬＦ２１を用いて組織血流量を測定した。
【００５９】
サンプル：本発明の加工布、未加工布を用い各々ミトン状物を作製。
【００６０】
測定室内条件：  室温２１．５±０．５℃、湿度６５±１％。
【００６１】
測定方法：被験者の右手中指先にセンサーを付け、被験者を、測定室内で１時間の間椅子に腰掛けさせて室内環境に順化させる。その後、被験者の右手にミトン状物を着用させ、３０分間腰掛けて安静状態を保たせた。
【００６２】
ミトン状物着用直前からとミトン状物脱衣までについて、血流量を測定した。この時の被験者は５人とした。
【００６３】
評価：手袋状物着用直前までの血流量と、着用３０分後の血流量を計算し、加工布、未加工布における着用前後の血流量変化差を出した。
＜温冷感＞
室温２０℃、湿度６５％ＲＨの環境下で、１０人のモニターに、タテ２０ｃｍ、ヨコ２０ｃｍの繊維構造物を１０分間手のひらに載せ、その間どのように感じたかを下記の５段階で評価してもらい、その平均値を示した。
【００６４】
１：冷たく感じた。
【００６５】
２：どちらかといえば冷たく感じた。
【００６６】
３：どちらでもない（温度変化を感じない、快適である）。
【００６７】
４：どちらかといえば暑く感じた。
【００６８】
５：暑く感じた。
【００６９】
（実施例１）
加工する繊維構造物として、４５番手の６ナイロン４５％、ポリアクリロニトリル５５％の混紡糸からなる目付２１０ｇ／ｍ２  の肌着用編地を用いた。
【００７０】
ここで用いた素材は、それ自体の吸湿率差（ΔＭＲ）が１％程度と低いため、吸湿率差（ΔＭＲ）を向上させるため、吸湿モノマーを繊維表面で重合させ、吸湿ポリマーを繊維表面に固着させた。
【００７１】
すなわち、前記肌着用編地を下記組成の処理水溶液に浸し、マングルロールでピックアップ率１００重量％で絞り、１００℃で２分間予備乾燥した。乾燥後直ちに、１０５℃の加熱スチーマーで１０分間処理し、湯水洗、乾燥した。次いで、１４０℃で１分間熱処理し、目的の繊維構造物を得た。
【００７２】
2004316005.tif 000002
得られた繊維構造物について、温感刺激物質固着量、ΔＭＲ、発熱エネルギー係数、皮膚温変化差、血流量変化差、温冷感の評価をして、結果を表１に示した。
【００７３】
（実施例２）
加工する繊維構造物として、４５番手綿１００％糸からなる目付１８０ｇ／ｍ２  のゴルフポロシャツ用編地を用いた。
【００７４】
ここで用いた素材はそれ自体の吸湿率差（ΔＭＲ）が４％程度であり、本発明の吸湿率差（ΔＭＲ）の要件を満たしているため、吸湿率差（ΔＭＲ）を向上させる必要はなく、そのまま温感刺激物質を繊維表面に固着させた。
【００７５】
すなわち、前記ゴルフ用ブロードポロシャツ地を下記組成の処理水溶液に浸漬し、マングルロールでピックアップ率１００重量％で絞り、１００℃で２分間予備乾燥した。その後、１４０℃で１分間熱処理し、目的の繊維構造物を得た。
【００７６】
2004316005.tif 000003
得られた繊維構造物について、温感刺激物質固着量、ΔＭＲ、発熱エネルギー係数、皮膚温変化差、血流量変化差、温冷感の評価をして、結果を表１に示した。
【００７７】
（実施例３）
加工する繊維構造物として、表地および裏地が５２番手ポリアクリロニトリル１００％、中地が５６デシテックス−３６フィラメントのポリエチレンテレフタレート糸の双糸からなる３層構造の目付２８０ｇ／ｍ２  のサポーター用編地を用いた。
【００７８】
ここで用いた素材はそれ自体の吸湿率差（ΔＭＲ）が０．２％程度と低いため、吸湿率差（ΔＭＲ）を向上させるため、吸湿モノマーを繊維表面で重合させ、吸湿ポリマーを繊維表面に固着させた。
【００７９】
すなわち、前記サポーター用編地を下記組成の処理水溶液に浸し、マングルロールでピックアップ率１００重量％で絞り、１００℃で２分間予備乾燥した。乾燥後直ちに、１０５℃の加熱スチーマーで１０分間処理し、湯水洗、乾燥した。次いで、１４０℃で１分間熱処理し、目的の繊維構造物を得た。
【００８０】
2004316005.tif 000004
得られた繊維構造物について、温感刺激物質固着量、ΔＭＲ、発熱エネルギー係数、皮膚温変化差、血流量変化差、温冷感の評価をして、結果を表１に示した。
【００８１】
（比較例１）
実施例１で用いた肌着用編地の未加工品について、ΔＭＲ、発熱エネルギー係数、温冷感の評価をして、結果を表１に示した。
【００８２】
ここで用いた素材はそれ自体の吸湿率差（ΔＭＲ）が１％程度であり、本願の吸湿率差（ΔＭＲ）の要件を満たしていない。
【００８３】
（比較例２）
実施例２で用いたゴルフポロシャツ用編地の未加工品について、ΔＭＲ、発熱エネルギー係数、温冷感の評価をして、結果を表１に示した。
【００８４】
ここで用いた素材はそれ自体の吸湿率差（ΔＭＲ）が４％程度であり、本願の吸湿率差（ΔＭＲ）の要件を満たしているが、温感刺激物質を用いていない。
【００８５】
（比較例３）
実施例３で用いたサポーター用編地を下記組成の処理水溶液に浸す以外は実施例３と同様の条件で加工し、目的の繊維構造物を得た。
【００８６】
ここで用いた素材はそれ自体の吸湿率差（ΔＭＲ）が０．２％程度であり、本願の吸湿率差（ΔＭＲ）の要件を満たしていない。
【００８７】
アクリル系樹脂
2004316005.tif 000005
得られた繊維構造物について、温感刺激物質固着量、ΔＭＲ、発熱エネルギー係数、皮膚温変化差、血流量変化差、温冷感の評価をして、結果を表１に示した。
【００８８】
【表１】
2004316005.tif 000006
【００８９】
表１から明らかなように、実施例１〜３の吸湿発熱性を有し、かつ温感刺激物質による血行促進効果を兼ね備えている繊維構造物は、各々の相乗効果により安静時においても暖かく保っている。比較例２のように吸湿発熱効果のみのもの、比較例３のように温感刺激物質だけを用いたものは安静時においての保温性は高いものではない。
【００９０】
【発明の効果】
本発明によれば、吸放湿性を有する素材で構成された繊維構造物であり、かつ繊維表面に温感刺激物質を固着してなることを特徴とする保温性繊維構造物は、安静時においても優れた保温効果を有しているので、特に冬場の保温素材として、非常に有用であり、保温素材が好ましく用いられる用途として、肌着、インナー、ユニフォーム、スポーツウェアなどの衣料や、ソックス、手袋、タイツ、ストッキング、サポーター、靴のインソールなどに最適に使用されるものである。